(57)【特許請求の範囲】
【請求項１】
芳香族ポリカーボネート樹脂（Ａ）と、該芳香族ポリカーボネート樹脂（Ａ）１００質量部に対し、
リン系安定剤（Ｂ）として、スピロ環骨格を有するホスファイト系安定剤（Ｂ−Ｉ）０．００５〜０．１質量部、及び下記一般式（II）で表されるホスファイト系安定剤（Ｂ−II）０．０１〜０．５質量部と、
数平均分子量２００〜１０００のポリブチレングリコール化合物（Ｃ）０．０５〜２質量部とを含有する芳香族ポリカーボネート樹脂組成物を射出成形して芳香族ポリカーボネート樹脂成形品を製造する方法であって、
ポリブチレングリコール化合物（Ｃ）が一般式（III）で表される分岐型のグリコール化合物であり、
成形時の金型温度が５５℃以上であることを特徴とする芳香族ポリカーボネート樹脂成形品の製造方法。
【化１】
0006578972.tif 000016
（式（II）中、Ｒ２１〜Ｒ２５は、それぞれ独立に、水素原子、炭素数６〜２０のアリール基、又は炭素数１〜２０のアルキル基を表す。）
【化２】
0006578972.tif 000017
（式（III）中、Ｒはエチル基を示し、Ｘ及びＹは水素原子を示し、ｎは重合度を示し、上記ポリブチレングリコール化合物（Ｃ）の数平均分子量を満たす整数である。）
【請求項２】
請求項１において、前記スピロ環骨格を有するホスファイト系安定剤（Ｂ−１）が下記一般式（Ｉ）で表されることを特徴とする芳香族ポリカーボネート樹脂成形品の製造方法。
【化３】
0006578972.tif 000018
（式（Ｉ）中、Ｒ１０Ａ及びＲ１０Ｂはそれぞれ独立に、炭素原子数１〜３０のアルキル基又は炭素原子数６〜３０のアリール基を表す。）
【請求項３】
請求項２において、前記スピロ環骨格を有するホスファイト系安定剤（Ｂ−１）が下記一般式（Ｉ−Ｂ）で表される化合物であることを特徴とする芳香族ポリカーボネート樹脂成形品の製造方法。
【化４】
0006578972.tif 000019
（式（Ｉ−Ｂ）中、Ｒ１１〜Ｒ１８は、それぞれ独立に、水素原子又はアルキル基を示し、Ｒ１９〜Ｒ２２は、それぞれ独立に、アルキル基、アリール基又はアラルキル基を示し、ａ〜ｄは、それぞれ独立に０〜３の整数を示す。）
【請求項４】
請求項３において、前記スピロ環骨格を有するホスファイト系安定剤（Ｂ−１）が下記構造式（Ｉ−ｂ）で表される化合物であることを特徴とする芳香族ポリカーボネート樹脂成形品の製造方法。
【化５】
0006578972.tif 000020
【請求項５】
請求項１ないし４のいずれか１項において、前記芳香族ポリカーボネート樹脂組成物が更に、芳香族ポリカーボネート樹脂（Ａ）１００質量部に対してエポキシ化合物（Ｄ）を０．０００５〜０．２質量部含有することを特徴とする芳香族ポリカーボネート樹脂成形品の製造方法。
【請求項６】
請求項１ないし５のいずれか１項において、前記芳香族ポリカーボネート樹脂成形品が導光部材であることを特徴とする芳香族ポリカーボネート樹脂成形品の製造方法。
【請求項７】
請求項６において、前記導光部材が自動車用照明装置に内蔵される導光部材であることを特徴とする芳香族ポリカーボネート樹脂成形品の製造方法。
【発明の詳細な説明】
【技術分野】
【０００１】
本発明は、芳香族ポリカーボネート樹脂成形品の製造方法に関する。詳しくは、本発明は、導光部材として好適な、色相及び耐熱変色抑制効果に優れた芳香族ポリカーボネート樹脂成形品を、添加剤の分解に起因する発生ガスによる金型汚染を防止して工業的に有利に製造する方法に関する。
【背景技術】
【０００２】
近年、欧州及び北米等においては、自動車のヘッドランプ及びリアランプに常時点灯するデイライトを設置することにより、昼間の歩行者や対向車からの視認性を高める、自動車のデイライト化が進んでいる。デイライトは一般に、導光部材と、導光部材に光を入射させる光源とを備えている。自動車のデイライトの近傍には、一般的に夜間用の通常の光源としてハロゲンランプ等の白熱灯が設けられているため、導光部材は、デイライトの光源から発生する熱に加え、白熱灯から発生する熱によっても加熱される。このため、導光部材には優れた耐熱耐久性が求められる。
【０００３】
従来、導光部材の構成材料として、例えば下記特許文献１に、芳香族ポリカーボネート樹脂にリン系安定剤及び脂肪酸エステルを配合した芳香族ポリカーボネート樹脂組成物が開示されているが、この芳香族ポリカーボネート樹脂組成物を用いて自動車用照明装置の導光部材を成形した場合、成形過程で受ける熱で芳香族ポリカーボネート樹脂が劣化し、得られる成形品は僅かながら黄色味を帯びることがある。また、成形時に黄色味を帯びなくても、導光部材は、導光部材周辺の光源の熱に長時間晒されることで劣化して黄変する。
【０００４】
特許文献２には、耐黄変性を改善し、加熱条件下に長時間晒された場合であっても黄変の問題が小さい芳香族ポリカーボネート樹脂組成物として、芳香族ポリカーボネート樹脂に、２種類のホスファイト系安定剤と、脂肪酸エステルを配合した芳香族ポリカーボネート樹脂組成物が開示されている。
【０００５】
本発出願人は、これらの従来の芳香族ポリカーボネート樹脂組成物よりも更に良好な色相を有すると共に、更なる耐熱黄変抑制効果を奏する芳香族ポリカーボネート樹脂組成物として、特定の２種類のホスファイト系安定剤と、ポリブチレングリコール化合物とエポキシ化合物を配合してなる芳香族ポリカーボネート樹脂組成物を先に提案した（特許文献３）。
【先行技術文献】
【特許文献】
【０００６】
【特許文献１】特開２００７−２０４７３７号公報
【特許文献２】特開２０１５−１８９８７９号公報
【特許文献３】特願２０１５−２３１９９８
【発明の概要】
【発明が解決しようとする課題】
【０００７】
特許文献３の芳香族ポリカーボネート樹脂組成物は、色相が良好で且つ良好な耐熱変色抑制効果を示すものであるが、射出成形時にガスが発生し、発生したガスにより金型が汚染される不具合（モールドデポジット）が見出された。射出成形時の金型汚染は、転写不良や光透過性等の品質低下を引き起こす上に、メンテナンス頻度を押し上げるものとなり、作業性、生産性を低下させる原因となる。
【０００８】
本発明は、このような芳香族ポリカーボネート樹脂組成物の射出成形時のガス発生、それに起因する金型汚染を防止して、工業的有利に芳香族ポリカーボネート樹脂成形品を製造する方法を提供することを課題とする。
【課題を解決するための手段】
【０００９】
本発明者は上記課題を解決するべく、芳香族ポリカーボネート樹脂組成物の射出成形時のガス発生の原因にについて鋭意研究を重ねた結果、色相改善及び耐熱黄変抑制のための添加剤であるポリブチレングリコール化合物等が射出成形時に金型内で分解することがガス発生の原因であること、このポリブチレングリコール化合物等の分解で発生するガスは、金型温度を上げることにより、金型外に放出させることができ、これにより金型汚染を防止することができることを見出した。
【００１０】
本発明はこのような知見に基づいて達成されたものであり、以下を要旨とする。
【００１１】
［１］  芳香族ポリカーボネート樹脂（Ａ）と、該芳香族ポリカーボネート樹脂（Ａ）１００質量部に対し、リン系安定剤（Ｂ）として、スピロ環骨格を有するホスファイト系安定剤（Ｂ−Ｉ）０．００５〜０．１質量部、及び下記一般式（II）で表されるホスファイト系安定剤（Ｂ−II）０．０１〜０．５質量部と、数平均分子量２００〜１０００のポリブチレングリコール化合物（Ｃ）０．０５〜２質量部とを含有する芳香族ポリカーボネート樹脂組成物を射出成形して芳香族ポリカーボネート樹脂成形品を製造する方法であって、成形時の金型温度が５５℃以上であることを特徴とする芳香族ポリカーボネート樹脂成形品の製造方法。
【００１２】
【化１】
0006578972.tif 000002
【００１３】
（式（II）中、Ｒ２１〜Ｒ２５は、それぞれ独立に、水素原子、炭素数６〜２０のアリール基、又は炭素数１〜２０のアルキル基を表す。）
【００１４】
［２］  ［１］において、前記スピロ環骨格を有するホスファイト系安定剤（Ｂ−１）が下記一般式（Ｉ）で表されることを特徴とする芳香族ポリカーボネート樹脂成形品の製造方法。
【００１５】
【化２】
0006578972.tif 000003
【００１６】
（式（Ｉ）中、Ｒ１０Ａ及びＲ１０Ｂはそれぞれ独立に、炭素原子数１〜３０のアルキル基又は炭素原子数６〜３０のアリール基を表す。）
【００１７】
［３］  ［２］において、前記スピロ環骨格を有するホスファイト系安定剤（Ｂ−１）が下記一般式（Ｉ−Ｂ）で表される化合物であることを特徴とする芳香族ポリカーボネート樹脂成形品の製造方法。
【００１８】
【化３】
0006578972.tif 000004
【００１９】
（式（Ｉ−Ｂ）中、Ｒ１１〜Ｒ１８は、それぞれ独立に、水素原子又はアルキル基を示し、Ｒ１９〜Ｒ２２は、それぞれ独立に、アルキル基、アリール基又はアラルキル基を示し、ａ〜ｄは、それぞれ独立に０〜３の整数を示す。）
【００２０】
［４］  ［３］において、前記スピロ環骨格を有するホスファイト系安定剤（Ｂ−１）が下記構造式（Ｉ−ｂ）で表される化合物であることを特徴とする芳香族ポリカーボネート樹脂成形品の製造方法。
【００２１】
【化４】
0006578972.tif 000005
【００２２】
［５］  ［１］ないし［４］のいずれかにおいて、前記芳香族ポリカーボネート樹脂組成物が更に、芳香族ポリカーボネート樹脂（Ａ）１００質量部に対してエポキシ化合物（Ｄ）を０．０００５〜０．２質量部含有することを特徴とする芳香族ポリカーボネート樹脂成形品の製造方法。
【００２３】
［６］  ［１］ないし［５］のいずれかにおいて、前記芳香族ポリカーボネート樹脂成形品が導光部材であることを特徴とする芳香族ポリカーボネート樹脂成形品の製造方法。
【００２４】
［７］  ［６］において、前記導光部材が自動車用照明装置に内蔵される導光部材であることを特徴とする芳香族ポリカーボネート樹脂成形品の製造方法。
【発明の効果】
【００２５】
本発明によれば、色相改善と耐熱変色の抑制のためにポリブチレングリコール化合物等を配合した芳香族ポリカーボネート樹脂組成物の射出成形時のガス発生、それに起因する金型汚染を防止して、工業的有利に芳香族ポリカーボネート樹脂成形品を製造することができる。
【図面の簡単な説明】
【００２６】
【図１】実施例及び比較例における金型汚染性の評価結果を示す金型の写真である。
【発明を実施するための形態】
【００２７】
以下に本発明の実施の形態を詳細に説明する。
【００２８】
本発明の芳香族ポリカーボネート樹脂成形品の製造方法は、芳香族ポリカーボネート樹脂（Ａ）と、該芳香族ポリカーボネート樹脂（Ａ）１００質量部に対し、リン系安定剤（Ｂ）として、スピロ環骨格を有するホスファイト系安定剤（Ｂ−Ｉ）０．００５〜０．１質量部、及び下記一般式（II）で表されるホスファイト系安定剤（Ｂ−II）０．０１〜０．５質量部と、数平均分子量２００〜１０００のポリブチレングリコール化合物（Ｃ）０．０５〜２質量部とを含有する芳香族ポリカーボネート樹脂組成物（以下、「本発明の芳香族ポリカーボネート樹脂組成物」と称す場合がある。）を射出成形して芳香族ポリカーボネート樹脂成形品を製造する方法であって、成形時の金型温度が５５℃以上であることを特徴とする。
【００２９】
【化５】
0006578972.tif 000006
【００３０】
（式（II）中、Ｒ２１〜Ｒ２５は、それぞれ独立に、水素原子、炭素数６〜２０のアリール基、又は炭素数１〜２０のアルキル基を表す。）
【００３１】
以下に、まず、本発明の芳香族ポリカーボネート樹脂組成物について説明し、その後、この芳香族ポリカーボネート樹脂組成物を射出成形する本発明の芳香族ポリカーボネート樹脂成形品の製造方法について説明する。
【００３２】
［芳香族ポリカーボネート樹脂組成物］
本発明の芳香族ポリカーボネート樹脂組成物は、芳香族ポリカーボネート樹脂（Ａ）と、該芳香族ポリカーボネート樹脂（Ａ）１００質量部に対し、リン系安定剤（Ｂ）として、スピロ環骨格を有するホスファイト系安定剤（Ｂ−Ｉ）０．００５〜０．１質量部、及び上記一般式（II）で表されるホスファイト系安定剤（Ｂ−II）０．０１〜０．５質量部と、数平均分子量２００〜１０００のポリブチレングリコール化合物（Ｃ）０．０５〜２質量部とを含有するものであり、好ましくは更にエポキシ化合物（Ｄ）を芳香族ポリカーボネート樹脂（Ａ）１００質量部に対して０．０００５〜０．２質量部含有する。
【００３３】
＜芳香族ポリカーボネート樹脂（Ａ）＞
芳香族ポリカーボネート樹脂（Ａ）は、芳香族ヒドロキシ化合物と、ホスゲン又は炭酸のジエステルとを反応させることによって得られる芳香族ポリカーボネート重合体である。上記芳香族ポリカーボネート重合体は分岐を有していてもよい。芳香族ポリカーボネート樹脂の製造方法は、特に限定されるものではなく、ホスゲン法（界面重合法）、溶融法（エステル交換法）等の従来法によることができる。
【００３４】
芳香族ジヒドロキシ化合物の代表的なものとしては、例えば、ビス（４−ヒドロキシフェニル）メタン、２，２−ビス（４−ヒドロキシフェニル）プロパン、２，２−ビス（４−ヒドロキシ−３−メチルフェニル）プロパン、２，２−ビス（４−ヒドロキシ−３−ｔ−ブチルフェニル）プロパン、２，２−ビス（４−ヒドロキシ−３，５−ジメチルフェニル）プロパン、２，２−ビス（４−ヒドロキシ−３，５−ジブロモフェニル）プロパン、４，４−ビス（４−ヒドロキシフェニル）ヘプタン、１，１−ビス（４−ヒドロキシフェニル）シクロヘキサン、４，４’−ジヒドロキシビフェニル、３，３’，５，５’−テトラメチル−４，４’−ジヒドロキシビフェニル、ビス（４−ヒドロキシフェニル）スルホン、ビス（４−ヒドロキシフェニル）スルフィド、ビス（４−ヒドロキシフェニル）エーテル、ビス（４−ヒドロキシフェニル）ケトン等が挙げられる。
【００３５】
上記芳香族ジヒドロキシ化合物の中では、２，２−ビス（４−ヒドロキシフェニル）プロパン（ビスフェノールＡ）が特に好ましい。
上記芳香族ジヒドロキシ化合物は、１種類を単独で用いても、２種類以上を混合して用いてもよい。
【００３６】
芳香族ポリカーボネート樹脂（Ａ）を製造する際に、上記芳香族ジヒドロキシ化合物に加えてさらに分子中に３個以上のヒドロキシ基を有する多価フェノール等を少量添加してもよい。この場合、上記芳香族ポリカーボネート樹脂（Ａ）は分岐を有するものになる。
【００３７】
上記３個以上のヒドロキシ基を有する多価フェノールとしては、例えばフロログルシン、４，６−ジメチル−２，４，６−トリス（４−ヒドロキシフェニル）ヘプテン−２、４，６−ジメチル−２，４，６−トリス（４−ヒドロキシフェニル）ヘプタン、２，６−ジメチル−２，４，６−トリス（４−ヒドロキシフェニル）ヘプテン−３、１，３，５−トリス（４−ヒドロキシフェニル）ベンゼン、１，１，１−トリス（４−ヒドロキシフェニル）エタンなどのポリヒドロキシ化合物、あるいは３，３−ビス（４−ヒドロキシアリール）オキシインドール（＝イサチンビスフェノール）、５−クロルイサチン、５，７−ジクロルイサチン、５−ブロムイサチン等が挙げられる。この中でも、１，１，１−トリス（４−ヒドロキシルフェニル）エタン又は１，３，５−トリス（４−ヒドロキシフェニル）ベンゼンが好ましい。上記多価フェノールの使用量は、上記芳香族ジヒドロキシ化合物を基準（１００モル％）として好ましくは０．０１〜１０モル％となる量であり、より好ましくは０．１〜２モル％となる量である。
【００３８】
エステル交換法による重合においては、ホスゲンの代わりに炭酸ジエステルがモノマーとして使用される。炭酸ジエステルの代表的な例としては、ジフェニルカーボネート、ジトリルカーボネート等に代表される置換ジアリールカーボネート、ジメチルカーボネート、ジエチルカーボネート、ジ−ｔｅｒｔ−ブチルカーボネート等に代表されるジアルキルカーボネートが挙げられる。これらの炭酸ジエステルは、１種類を単独で、又は２種類以上を混合して用いることができる。これらのなかでも、ジフェニルカーボネート、置換ジフェニルカーボネートが好ましい。
【００３９】
また上記の炭酸ジエステルは、好ましくはその５０モル％以下、さらに好ましくは３０モル％以下の量を、ジカルボン酸又はジカルボン酸エステルで置換してもよい。代表的なジカルボン酸又はジカルボン酸エステルとしては、テレフタル酸、イソフタル酸、テレフタル酸ジフェニル及びイソフタル酸ジフェニル等が挙げられる。このようなジカルボン酸又はジカルボン酸エステルで炭酸ジエステルの一部を置換した場合には、ポリエステルカーボネートが得られる。
【００４０】
エステル交換法により芳香族ポリカーボネート樹脂を製造する際には、通常、触媒が使用される。触媒種に制限はないが、一般的にはアルカリ金属化合物、アルカリ土類金属化合物、塩基性ホウ素化合物、塩基性リン化合物、塩基性アンモニウム化合物、アミン系化合物等の塩基性化合物が使用される。中でもアルカリ金属化合物及び／又はアルカリ土類金属化合物が特に好ましい。これらは、１種を単独で使用してもよく、２種類以上を組み合わせて使用してもよい。エステル交換法では、上記触媒をｐ−トルエンスルホン酸エステル等で失活させることが一般的である。
【００４１】
上記芳香族ポリカーボネート樹脂（Ａ）には、難燃性等を付与する目的で、シロキサン構造を有するポリマー又はオリゴマーを共重合させることができる。
【００４２】
芳香族ポリカーボネート樹脂（Ａ）の粘度平均分子量は、１０，０００〜２２，０００であることが好ましい。芳香族ポリカーボネート樹脂（Ａ）の粘度平均分子量が１０，０００未満である場合、得られる成形品の機械的強度が不足し、十分な機械的強度を有するものを得ることができない場合がある。また、芳香族ポリカーボネート樹脂（Ａ）の粘度平均分子量が２２，０００を超える場合、芳香族ポリカーボネート樹脂（Ａ）の溶融粘度が大きくなるため、例えば芳香族ポリカーボネート樹脂組成物を射出成形などの方法で成形して導光部材等の長尺状の成形品を製造する際に優れた流動性を得ることができず、また、樹脂の剪断による発熱量が大きくなり、熱分解により樹脂が劣化する結果、優れた色相を有する成形品を得ることができない場合がある。
上記芳香族ポリカーボネート樹脂（Ａ）の粘度平均分子量はより好ましくは１２，０００〜１８，０００であり、さらに好ましくは１４，０００〜１７，０００である。
【００４３】
ここで粘度平均分子量は、溶媒としてメチレンクロライドを用い、２０℃の温度で測定した溶液粘度より換算して求めたものである。
【００４４】
芳香族ポリカーボネート樹脂（Ａ）は、粘度平均分子量の異なる２種以上の芳香族ポリカーボネート樹脂を混合したものであってもよく、また粘度平均分子量が上記範囲外である芳香族ポリカーボネート樹脂を混合して上記粘度平均分子量の範囲内としたものであってもよい。
【００４５】
＜リン系安定剤（Ｂ）＞
本発明の芳香族ポリカーボネート樹脂組成物は、リン系安定剤（Ｂ）として、スピロ環骨格を有するホスファイト系安定剤（Ｂ−Ｉ）（以下、単に「ホスファイト系安定剤（Ｂ−Ｉ）」と称す場合がある。）と、下記一般式（II）で表されるホスファイト系安定剤（Ｂ−II）（以下、単に「ホスファイト系安定剤（Ｂ−II）」と称す場合がある。）とを含有するものである。
【００４６】
【化６】
0006578972.tif 000007
【００４７】
（式（II）中、Ｒ２１〜Ｒ２５は、それぞれ独立に、水素原子、炭素数６〜２０のアリール基、又は炭素数１〜２０のアルキル基を表す。）
【００４８】
<ホスファイト系安定剤（Ｂ−Ｉ）>
ホスファイト系安定剤（Ｂ−Ｉ）としては、スピロ環骨格を有するホスファイト系化合物であればよく、特に制限はないが、例えば、下記一般式（Ｉ）で表されるものが好ましい。
【００４９】
【化７】
0006578972.tif 000008
【００５０】
（式（Ｉ）中、Ｒ１０Ａ及びＲ１０Ｂはそれぞれ独立に、炭素原子数１〜３０のアルキル基又は炭素原子数６〜３０のアリール基を表す。）
【００５１】
上記一般式（Ｉ）中、Ｒ１０Ａ，Ｒ１０Ｂ表されるアルキル基は、それぞれ独立に、炭素数１〜１０の直鎖又は分岐のアルキル基であることが好ましい。Ｒ１０Ａ，Ｒ１０Ｂがアリール基である場合、以下の一般式（Ｉ−１）、（Ｉ−２）、又は（Ｉ−３）のいずれかで表されるアリール基が好ましい。
【００５２】
【化８】
0006578972.tif 000009
【００５３】
（式（Ｉ−１）中、ＲＡは炭素数１〜１０のアルキル基を表す。式（Ｉ−２）中、ＲＢは炭素数１〜１０のアルキル基を表す。）
【００５４】
ホスファイト系安定剤（Ｂ−Ｉ）としては、例えば、下記構造式（Ｉ−Ａ）で表されるビス（２，６−ジ−ｔｅｒｔ−ブチル−４−メチルフェニル）ペンタエリスリトールジホスファイトが挙げられる。
【００５５】
【化９】
0006578972.tif 000010
【００５６】
ホスファイト系安定剤（Ｂ−Ｉ）としてはまた、下記一般式（Ｉ−Ｂ）で表される化合物も好ましいものとして挙げられる。
【００５７】
【化１０】
0006578972.tif 000011
【００５８】
（式（Ｉ−Ｂ）中、Ｒ１１〜Ｒ１８は、それぞれ独立に、水素原子又はアルキル基を示し、Ｒ１９〜Ｒ２２は、それぞれ独立に、アルキル基、アリール基又はアラルキル基を示し、ａ〜ｄは、それぞれ独立に０〜３の整数を示す。）
【００５９】
上記一般式（Ｉ−Ｂ）において、Ｒ１１〜Ｒ１８は、それぞれ独立に、炭素数１〜５のアルキル基であることが好ましく、メチル基であることが好ましく、また、ａ〜ｄは、０であることが好ましい。
【００６０】
上記一般式（Ｉ−Ｂ）で表される化合物としては、下記構造式（Ｉ−ｂ）で表されるビス（２，４−ジクミルフェニル）ペンタエリスリトールジホスファイトが好ましい。
【００６１】
【化１１】
0006578972.tif 000012
【００６２】
上記のホスファイト系安定剤（Ｂ−Ｉ）は、１種類を単独で用いても、２種類以上を併用してもよい。
【００６３】
<ホスファイト系安定剤（Ｂ−II）>
ホスファイト系安定剤（Ｂ−II）は、前記一般式（II）で表されるものである。
【００６４】
前記一般式（II）中、Ｒ２１〜Ｒ２５で表されるアルキル基としては、例えばメチル基、エチル基、プロピル基、ｎ−プロピル基、ｎ−ブチル基、ｔｅｒｔ−ブチル基、ヘキシル基及びオクチル基などが挙げられる。
【００６５】
ホスファイト系安定剤（Ｂ−II）としては、特に、下記構造式（II−Ａ）で表される（トリス（２，４−ジ−ｔｅｒｔ−ブチルフェニル）ホスファイトが好ましい。
【００６６】
【化１２】
0006578972.tif 000013
【００６７】
上記のホスファイト系安定剤（Ｂ−II）は、１種類を単独で用いても、２種類以上を併用してもよい。
【００６８】
<リン系安定剤（Ｂ）の含有量>
本発明の芳香族ポリカーボネート樹脂組成物において、上記のホスファイト系安定剤（Ｂ−Ｉ）の含有量は、芳香族ポリカーボネート樹脂（Ａ）１００質量部に対し、０．００５〜０．１質量部である。ホスファイト系安定剤（Ｂ−Ｉ）の含有量が０．００５質量部未満であると、十分な耐熱黄変抑制効果を得ることができない。ホスファイト系安定剤（Ｂ−Ｉ）の含有量が０．１質量部を超えても耐熱黄変抑制効果が低下する傾向にあり、また成形時のガスが多くなったり、モールドデポジットによる転写不良が起こったりするため、得られる成形品の光透過率が低下するおそれがある。ホスファイト系安定剤（Ｂ−Ｉ）の含有量は、好ましくは芳香族ポリカーボネート樹脂（Ａ）１００質量部に対して０．００８〜０．０８質量部であり、さらに好ましくは０．０１〜０．０５質量部である。
【００６９】
本発明の芳香族ポリカーボネート樹脂組成物において、上記のホスファイト系安定剤（Ｂ−II）の含有量は、芳香族ポリカーボネート樹脂（Ａ）１００質量部に対し、０．０１〜０．５質量部である。ホスファイト系安定剤（Ｂ−II）の含有量が０．０１質量部未満であると、ホスファイト系安定剤（Ｂ−II）を配合することによる初期色相及び耐熱黄変抑制効果の更なる改善効果を十分に得ることができない。ホスファイト系安定剤（Ｂ−II）の含有量が０．５質量部を超えると、成形時のガスが多くなったり、モールドデポジットによる転写不良が起こったりするため、得られる成形品の光透過率が低下するおそれがある。ホスファイト系安定剤（Ｂ−II）の含有量は、好ましくは芳香族ポリカーボネート樹脂（Ａ）１００質量部に対して０．０３〜０．３質量部であり、より好ましくは０．０５〜０．２質量部である。
【００７０】
ホスファイト系安定剤（Ｂ−Ｉ）とホスファイト系安定剤（Ｂ−II）とを併用することによる効果をより有効に得るために、本発明の芳香族ポリカーボネート樹脂組成物中のホスファイト系安定剤（Ｂ−Ｉ）とホスファイト系安定剤（Ｂ−II）の含有質量比は１：１〜１５、特に１：２〜１０、とりわけ１：３〜７となるような量であることが好ましく、ホスファイト系安定剤（Ｂ−Ｉ）とホスファイト系安定剤（Ｂ−II）の合計の含有量は、芳香族ポリカーボネート樹脂（Ａ）１００質量部に対して０．０５〜０．２質量部であることが好ましく、０．１〜０．１５質量部であることがより好ましい。
【００７１】
＜ポリブチレングリコール化合物（Ｃ）＞
本発明で用いるポリブチレングリコール化合物（Ｃ）は、下記一般式（III）で表される分岐型のグリコール化合物である。
【００７２】
【化１３】
0006578972.tif 000014
【００７３】
（式（III）中、Ｒはエチル基を示し、Ｘ及びＹは、それぞれ独立に、水素原子、炭素数１〜２３の脂肪族アシル基、又は炭素数１〜２３のアルキル基を示し、ｎは重合度を示し、後述のポリブチレングリコール化合物（Ｃ）の数平均分子量を満たす整数である。）
【００７４】
分岐型ポリブチレングリコール化合物としては、一般式（III）中、Ｘ，Ｙが水素原子であるポリブチレングリコールが好ましい。
【００７５】
ポリブチレングリコール化合物（Ｃ）として、その片末端あるいは両末端が脂肪酸またはアルコールで封鎖されていてもその性能発現に影響はなく、脂肪酸エステル化物またはエーテル化物を同様に使用することができ、従って、一般式（III）中のＸ及び／又はＹは炭素数１〜２３の脂肪族アシル基又はアルキル基であってもよい。
【００７６】
脂肪酸エステル化物としては、直鎖状又は分岐状脂肪酸エステルのいずれも使用でき、脂肪酸エステルを構成する脂肪酸は、飽和脂肪酸であってもよく不飽和脂肪酸であってもよい。また、一部の水素原子がヒドロキシル基などの置換基で置換されたものも使用できる。
脂肪酸エステルを構成する脂肪酸としては、炭素数１〜２３の１価又は２価の脂肪酸、例えば、１価の飽和脂肪酸、具体的には、ギ酸、酢酸、プロピオン酸、酪酸、吉草酸、カプロン酸、エナント酸、カプリル酸、カプリン酸、ラウリン酸、ミリスチン酸、ペンタデシル酸、パルミチン酸、ヘプタデシル酸、ステアリン酸、ノナデカン酸、アラキジン酸、ベヘン酸や、１価の不飽和脂肪酸、具体的には、オレイン酸、エライジン酸、リノール酸、リノレン酸、アラキドン酸などの不飽和脂肪酸、また炭素数１０以上の二価の脂肪酸、具体的には、セバシン酸、ウンデカン二酸、ドデカン二酸、テトラデカン二酸、タプシア酸及びデセン二酸、ウンデセン二酸、ドデセン二酸が挙げられる。
これらの脂肪酸は１種又は２種以上組み合せて使用できる。前記脂肪酸には、１つ又は複数のヒドロキシル基を分子内に有する脂肪酸も含まれる。
【００７７】
ポリブチレングリコールの脂肪酸エステルの好ましい具体例としては、一般式（III）において、Ｘ及びＹが炭素数１８の脂肪族アシル基であるポリブチレングリコールステアレート、Ｘ及びＹが炭素数２２の脂肪族アシル基であるポリブチレングリコールベヘネートが挙げられる。
【００７８】
ポリブチレングリコールのアルキルエーテルを構成するアルキル基としては、直鎖状又は分岐状のいずれでもよく、例えばメチル基、エチル基、プロピル基、ブチル基、オクチル基、ラウリル基、ステアリル基等の炭素数１〜２３のアルキル基が挙げられ、このようなポリブチレングリコール化合物（Ｃ）としては、ポリブチレングリコールのアルキルメチルエーテル、エチルエーテル、ブチルエーテル、ラウリルエーテル、ステアリルエーテル等が好ましく例示できる。
【００７９】
本発明においては、上記のポリブチレングリコール化合物（Ｃ）として、数平均分子量２００〜１０００のものを用いる。ポリブチレングリコール化合物（Ｃ）の数平均分子量は、好ましくは３００以上、さらに好ましくは４００以上であり、好ましくは９００以下、さらに好ましくは８００以下である。ポリブチレングリコール化合物（Ｃ）の数平均分子量が２００未満であると、射出成形時に分解し易く、ガスが発生し易い。また、得られる成形品の初期色相改善が不十分になる可能性がある。ただし、本発明では、金型温度５５℃以上と、比較的高い金型温度で射出成形することから、発生したガスを金型外へ放出し易いため、低分子量であることによる金型汚染の問題は改善される。ポリブチレングリコール化合物（Ｃ）の数平均分子量が１０００を超えると、低分子量のポリブチレングリコール化合物（Ｃ）よりも射出成形時に分解し難い反面、分解ガスが金型から放出され難くなり、金型汚染性が大きくなる場合もある。なお、ここでいうポリブチレングリコール化合物（Ｃ）の数平均分子量はＪＩＳ  Ｋ１５７７に準拠して測定した水酸基価に基づいて算出した数平均分子量である。
【００８０】
上記ポリブチレングリコール化合物（Ｃ）は、１種類を単独で用いても、２種類以上を併用してもよい。
【００８１】
本発明の芳香族ポリカーボネート樹脂組成物において、上記ポリブチレングリコール化合物（Ｃ）の含有量は、芳香族ポリカーボネート樹脂（Ａ）１００質量部に対し、０．０５〜２質量部である。ポリブチレングリコール化合物（Ｃ）の含有量が０．０５質量部未満の場合、得られる成形品の初期色相が劣る傾向がある。２質量部を超えた場合、得られる成形品の初期色相は良好だが、耐熱変色性が不十分になる傾向にある。ポリブチレングリコール化合物（Ｃ）の含有量は、好ましくは芳香族ポリカーボネート樹脂（Ａ）１００質量部に対し０．１〜１．５質量部であり、より好ましくは０．２〜１．２質量部、さらに好ましくは０．５質量部を超え１.０質量部以下である。
【００８２】
［エポキシ化合物（Ｄ）］
本発明の芳香族ポリカーボネート樹脂組成物は、更にエポキシ化合物（Ｄ）を含むことが好ましく、エポキシ化合物（Ｄ）を含むことにより、より一層色相、耐熱変色抑制効果を良好なものとすると共に、金型汚染性も改善することができる。
【００８３】
エポキシ化合物（Ｄ）としては、１分子中にエポキシ基を１個以上有する化合物が用いられる。具体的には、フェニルグリシジルエーテル、アリルグリシジルエーテル、ｔ−ブチルフェニルグリシジルエーテル、３，４−エポキシシクロヘキシルメチル−３’，４’−エポキシシクロヘキシルカルボキシレート、３，４−エポキシ−６−メチルシクロヘキシルメチル−３’，４’−エポキシ−６’−メチルシクロヘキシルカルボキシレート、２，３−エポキシシクロヘキシルメチル−３’，４’−エポキシシクロヘキシルカルボキシレート、４−（３，４−エポキシ−５−メチルシクロヘキシル）ブチル−３’，４’−エポキシシクロヘキシルカルボキシレート、３，４−エポキシシクロヘキシルエチレンオキシド、シクロヘキシルメチル−３，４−エポキシシクロヘキシルカルボキシレート、３，４−エポキシ−６−メチルシクロヘキシルメチル−６’−メチルシロヘキシルカルボキシレート、ビスフェノール−Ａジグリシジルエーテル、テトラブロモビスフェノール−Ａグリシジルエーテル、フタル酸のジグリシジルエステル、ヘキサヒドロフタル酸のジグリシジルエステル、ビス−エポキシジシクロペンタジエニルエーテル、ビス−エポキシエチレングリコール、ビス−エポキシシクロヘキシルアジペート、ブタジエンジエポキシド、テトラフェニルエチレンエポキシド、オクチルエポキシタレート、エポキシ化ポリブタジエン、３，４−ジメチル−１，２−エポキシシクロヘキサン、３，５−ジメチル−１，２−エポキシシクロヘキサン、３−メチル−５−ｔ−ブチル−１，２−エポキシシクロヘキサン、オクタデシル−２，２−ジメチル−３，４−エポキシシクロヘキシルカルボキシレート、Ｎ−ブチル−２，２−ジメチル−３，４−エポキシシクロヘキシルカルボキシレート、シクロヘキシル−２−メチル−３，４−エポキシシクロヘキシルカルボキシレート、Ｎ−ブチル−２−イソプロピル−３，４−エポキシ−５−メチルシクロヘキシルカルボキシレート、オクタデシル−３，４−エポキシシクロヘキシルカルボキシレート、２−エチルヘキシル−３’，４’−エポキシシクロヘキシルカルボキシレート、４，６−ジメチル−２，３−エポキシシクロヘキシル−３’，４’−エポキシシクロヘキシルカルボキシレート、４，５−エポキシ無水テトラヒドロフタル酸、３−ｔ−ブチル−４，５−エポキシ無水テトラヒドロフタル酸、ジエチル４，５−エポキシ−シス−１，２−シクロヘキシルジカルボキシレート、ジ−ｎ−ブチル−３−ｔ−ブチル−４，５−エポキシ−シス−１，２−シクロヘキシルジカルボキシレート、エポキシ化大豆油、エポキシ化アマニ油などを好ましく例示することができる。これらのうち、特に、１分子中にエポキシ基を２個以上有する脂環式エポキシ化合物が好ましい。
【００８４】
エポキシ化合物（Ｄ）は、１種を単独で用いても２種以上を組み合わせて用いてもよい。
【００８５】
本発明の芳香族ポリカーボネート樹脂組成物が、上記のエポキシ化合物（Ｄ）を含有する場合、その含有量は、ポリカーボネート樹脂（Ａ）１００質量部に対して、０．０００５〜０．２質量部であり、好ましくは０．００１質量部以上、より好ましくは０．００３質量部以上、さらに好ましくは０．００５質量部以上、特に好ましくは０．０１質量部以上、とりわけ好ましくは０．０３質量部以上であり、また、好ましくは０．１５質量以下、より好ましくは０．１質量部以下、さらに好ましくは０．０５質量部以下である。エポキシ化合物（Ｄ）の含有量が０．０００５質量部未満の場合は、色相、耐熱変色抑制効果が不十分となり、０．２質量部を超える場合は、耐熱変色抑制効果がかえって悪化するだけでなく、色相や湿熱安定性も低下する。
【００８６】
＜その他の成分＞
本発明の芳香族ポリカーボネート樹脂組成物には、本発明の目的を損なわない範囲で、任意成分としてさらに酸化防止剤、離型剤、紫外線吸収剤、蛍光増白剤、染顔料、難燃剤、耐衝撃改良剤、帯電防止剤、滑剤、可塑剤、相溶化剤、充填剤等が配合されてもよい。
【００８７】
＜芳香族ポリカーボネート樹脂組成物の製造方法＞
本発明の芳香族ポリカーボネート樹脂組成物の製造方法は、特に制限されるものではなく、例えば最終成形品を成形するまでの任意の段階で、各成分を一括又は分割して配合し、溶融混練する方法が挙げられる。各成分の配合方法としては、例えばタンブラー、ヘンシェルミキサー等を使用する方法、フィーダーにより定量的に押出機ホッパーに供給して混合する方法などが挙げられる。溶融混練の方法としては、例えば単軸混練押出機、二軸混練押出機、ニーダー、バンバリーミキサー等を使用する方法などが挙げられる。
【００８８】
［芳香族ポリカーボネート樹脂成形品の製造方法］
本発明の芳香族ポリカーボネート樹脂成形品の製造方法は、上述の本発明の芳香族ポリカーボネート樹脂組成物を射出成形するに当たり、金型温度を５５℃以上として射出成形するものである。
【００８９】
射出成形時の金型温度が５５℃よりも低いと、ポリブチレングリコール化合物（Ｃ）の分解で発生したガスを金型外に放出することができず、金型汚染が問題となる。発生ガスの放出の観点からは、金型温度は高い程好ましく、６０℃以上、特に７０℃以上であることが好ましい。一方、芳香族ポリカーボネート樹脂（Ａ）の熱劣化の抑制の観点からは、金型温度は１３０℃以下、１２０℃以下、特に１００℃以下であることが好ましい。
【００９０】
本発明の芳香族ポリカーボネート樹脂成形品の製造方法は、本発明の芳香族ポリカーボネート樹脂組成物の射出成形時の金型温度を上記下限以上とすること以外は、常法に従って行うことができ、射出成形時のその他の条件には特に制限はない。例えば、射出成型時の成形機シリンダー温度は２６０℃から３２０℃である。
【００９１】
なお、成形時の樹脂の熱劣化を抑制し、初期色相に優れたものを得るために、本発明の芳香族ポリカーボネート樹脂組成物を成形する際には、窒素等の不活性ガス雰囲気下で成形を行うことが好ましい。
【００９２】
本発明の芳香族ポリカーボネート樹脂成形品の製造方法により製造された芳香族ポリカーボネート樹脂成形品は、本発明の芳香族ポリカーボネート樹脂組成物に含まれる特定のリン系安定剤（Ｂ）とポリブチレングリコール化合物（Ｃ）、更にはエポキシ化合物（Ｄ）により、従来品に比べて、加熱条件下に長時間晒された場合の黄変の程度が少ない上に、初期色相が著しく良好であり、また、モールドデポジットによる転写不良、光透過率の低下の問題も改善されているため、照明装置の導光部材、特に、デイライトの光源のみならず白熱灯から発生する熱によっても加熱条件下に晒される自動車用照明装置の導光部材として好適に用いることができ、その優れた初期色相と耐熱変色抑制効果により、導光部材の光伝達効率を長期に亘り高く維持して、導光部材の交換頻度を大幅に低減することができる。
本発明によれば、このような高品質の芳香族ポリカーボネート樹脂成形品を、金型汚染を防止して、安定かつ効率的に製造することができる。
【実施例】
【００９３】
以下に実施例を挙げて本発明をより具体的に説明するが、本発明はその要旨を超えない限り、以下の実施例に限定されるものではない。
【００９４】
実施例及び比較例において用いた材料は次のとおりである。
【００９５】
＜芳香族ポリカーボネート樹脂（Ａ）＞
三菱エンジニアリングプラスチックス社製「ユーピロン（登録商標）Ｈ−４０００Ｎ」：界面重合法で製造されたビスフェノールＡ型芳香族ポリカーボネート樹脂（粘度平均分子量１６，０００）
【００９６】
＜リン系安定剤（Ｂ）＞
<ホスファイト系安定剤（Ｂ−Ｉ）>
Ｐｒｏｐｅｒｔｉｅｓ＆Ｃｈａｒａｃｔｅｒｉｓｔｉｃｓ社製「Ｄｏｖｅｒｐｈｏｓ  Ｓ−９２２８」：前記構造式（Ｉ−ｂ）で表されるビス（２，４−ジクミルフェニル）ペンタエリスリトールジホスファイト（表１中、「Ｓ−９２２８」と記載する。）
ＡＤＥＫＡ社製「アデカスタブＰＥＰ−３６」：前記構造式（Ｉ−Ａ）で表されるビス（２，６−ジ−ｔｅｒｔ−ブチル−４−メチルフェニル）ペンタエリスリトールジホスファイト（表１中、「ＰＥＰ−３６」と記載する。）
<ホスファイト系安定剤（Ｂ−II）>
ＡＤＥＫＡ社製「アデカスタブＡＳ２１１２」：前記構造式（II−Ａ）で表されるトリス（２，４−ジ−ｔｅｒｔ−ブチルフェニル）ホスファイト（表１中、「ＡＳ２１１２」と記載する。）
【００９７】
＜ポリブチレングリコール化合物（Ｃ）＞
日油社製「ユニオールＰＢ−５００」：ポリブチレングリコール（数平均分子量５００）（表１中、「ＰＢ−５００」と記載する。）
日油社製「ユニオールＰＢ−７００」：ポリブチレングリコール（数平均分子量７００）（表１中、「ＰＢ−７００」と記載する。）
【００９８】
＜エポキシ化合物（Ｄ）＞
ダイセル社製「セロキサイド２０２１Ｐ」：３，４−エポキシシクロヘキシルメチル−３’，４’−エポキシシクロヘキシルカルボキシレート（表１中、「２０２１Ｐ」と記載する。）
【００９９】
［実施例１〜４及び比較例１，２］
＜芳香族ポリカーボネート樹脂組成物の製造＞
表１に示す成分を表１に示す割合となるように配合し、タンブラーミキサーで均一に混合して混合物を得た。この混合物を、フルフライトスクリューとベントとを備えた単軸押出機（いすず化工機社製「ＶＳ−４０」）に供給し、スクリュー回転数８０ｒｐｍ、吐出量２０ｋｇ／時間、バレル温度２５０℃の条件で混練し、押出ノズル先端からストランド状に押出した。押出物を水槽にて急冷し、ペレタイザーを用いてカットしてペレット化し、芳香族ポリカーボネート樹脂組成物のペレットを得た。
【０１００】
＜射出成形時の金型汚染性の評価＞
得られた芳香族ポリカーボネート樹脂組成物のペレットを、それぞれ、１２０℃で５時間乾燥させた後、射出成形機（住友重機械工業社製「ＭＩＮＩＭＡＴ  Ｍ８／７Ａ」）で、しずく型金型を用いて、シリンダー温度２８０℃、成形サイクル１０秒、金型温度８０℃又は４０℃の条件にて、２００ショット射出成形し、終了後の金型固定側の金属鏡面に発生する白い付着物による汚れの状態を、目視にて観察して評価、判定した。
結果を表１に示す。
また、金型表面の写真を図１に示す。
【０１０１】
【表１】
0006578972.tif 000015
【０１０２】
表１及び図１より明らかなように、射出成形時の金型温度を８０℃とした実施例１〜４は、いずれも、金型温度を４０℃とした比較例１，２よりも金型汚染が少ない。
これは、金型温度を高めることにより、ポリブチレングリコール化合物（Ｃ）等の分解で発生したガスがモールドデポジットとはならずに外部へ放出されることによると考えられる。
なお、比較例１，２において、発生したガスを分析したところ、ＰＢ−５００を用いた場合の方が、ＰＢ−７００を用いた場合よりもポリブチレングリコール化合物（Ｃ）自体の分解ガスが検出されており、低分子量で分解し易いＰＢ−５００がＰＢ−７００よりも多量に分解ガスを発生させ、金型汚染が激しくなっていることが推定された。
【０１０３】
金型温度８０℃とした実施例１，２では、ＰＢ−５００を用いた場合の方が、ＰＢ−７００を用いた場合よりも金型汚染は抑制されていた。
また、実施例３，４は、ホスファイト系安定剤（Ｂ−Ｉ）としてＰＥＰ−３６を使用し、エポキシ化合物（Ｄ）を配合しなかったものであるが、これらは、実施例１，２よりもモールドデポジットが多い傾向があることが確認された。
【図１】
0006578972.tif 000021